(57)【要約】【課題】  お化粧の成果などを正しく確認できる裏面鏡を提供する。【解決手段】  ガラス基材の裏面に反射膜を設けてなる裏面鏡であって、白色の基準物を映し出した裏面鏡を前記基準物と共に写した写真で測定した場合に、前記基準物の（式１）による黄色度ＹＩＳと、前記基準物を映し出した裏面鏡の（式１）による黄色度ＹＩＭとの差が、ＹＩＭ−ＹＩＳ＜０．５である。      ＹＩ＝１００（１．２８Ｘ−１．０６Ｚ）／Ｙ・・・・（式１）      Ｘ，Ｙ，Ｚは標準光における試料の三刺激値（ＸＹＺ表色系）【選択図】          図２
2005043645.tif 000002
【特許請求の範囲】
【請求項１】
ガラス基材の裏面に反射膜を設けてなる裏面鏡であって、白色の基準物を映し出した裏面鏡を、前記基準物と共に写した写真で測定した場合に、前記基準物の（式１）による黄色度ＹＩＳと、前記基準物を映し出した裏面鏡の（式１）による黄色度ＹＩＭとの差が、ＹＩＭ−ＹＩＳ＜０．５であることを特徴とする裏面鏡。
ＹＩ＝１００（１．２８Ｘ−１．０６Ｚ）／Ｙ・・・・（式１）
Ｘ，Ｙ，Ｚは標準光における試料の三刺激値（ＸＹＺ表色系）
【請求項２】
前記反射膜は、純度９９．９９％以上のアルミニウム膜である請求項１に記載の裏面鏡。
【請求項３】
前記ガラス基材は、Ｆｅ２Ｏ３の含有量が０．０８重量％以下である請求項１又は２に記載の裏面鏡。
【請求項４】
前記ガラス基材は、ＳｉＯ２，Ｎａ２Ｏ，ＣａＯ，ＭｇＯ，Ａｌ２Ｏ３，ＳＯ３，ＴｉＯ２，Ｆｅ２Ｏ３，Ｋ２Ｏ，Ｐ２Ｏ５を含有し、Ｐ２Ｏ５の含有量が０・００８〜０．０３重量％である請求項１〜３の何れかに記載の裏面鏡。
【発明の詳細な説明】
【技術分野】
【０００１】
本発明は、女性が姿見や化粧鏡として利用する裏面鏡に関し、特に、安価に製造できるにも拘わらず、対象物をより自然な色で鮮明に映し出す裏面鏡に関する。
【背景技術】
【０００２】
ガラス基材の裏面に反射膜を設けた裏面鏡は、姿見や化粧鏡として女性を中心に広く使用されている。この裏面鏡は、対象物を変形（湾曲、拡大、縮小）させることなく正確に映し出すと共に、対象物の色を正確に映し出す必要がある。
【発明の開示】
【発明が解決しようとする課題】
【０００３】
しかしながら、従来の鏡は、反射率を高めることに主眼がおかれ、映し出す色合いの自然さに問題点があった。具体的には、裏面鏡が映し出す色が、やや黄色味を帯びているのが実情であり、如何に黄色人種たる日本人でも、顔がやや黄色味を帯びたのでは、折角のお化粧を正しく確認できず、化粧鏡としての意味を失いかねない。
【０００４】
本発明は、上記の課題に鑑みてなされたものであって、お化粧の成果などを正しく確認できるように改善した裏面鏡を提供することを課題とする。
【課題を解決するための手段】
【０００５】
上記の課題を解決するため、本発明は、ガラス基材の裏面に反射膜を設けてなる裏面鏡であって、白色の基準物を映し出した裏面鏡を、前記基準物と共に写した写真で測定した場合に、前記基準物の（式１）による黄色度ＹＩＳと、前記基準物を映し出した裏面鏡の（式１）による黄色度ＹＩＭとの差が、ＹＩＭ−ＹＩＳ＜０．５であることを特徴とする。
【０００６】
ＹＩ＝１００（１．２８Ｘ−１．０６Ｚ）／Ｙ・・・・（式１）
Ｘ，Ｙ，Ｚは標準光における試料の三刺激値（ＸＹＺ表色系）
ここでＸＹＺ表色系とは、ＣＩＥ（国際照明委員会）標準表色系として採用されているものであり、光の三原色（Ｒ＝赤、Ｇ＝緑、Ｂ＝青紫）の加法混色の原理に基づいたものである。光のＸ，Ｙ，Ｚ（三刺激値）を決定することが測色であるが、Ｘ，Ｙ，Ｚを求めるには、Ｘ，Ｙ，Ｚの分光感度である等色関数を、被測定光の分光エネルギーに波長ごとにかけて、これを全波長にわたって足すことになる（図１参照）。
【０００７】
この操作を実行する測色計としては、等色関数と同じ分光感度をもった３種類の受光器で光のＸ，Ｙ，Ｚを測定するフィルター式測色計でも良いが、分光器と受光器との組合せで光の分光エネルギー分布を測定した後、Ｘ，Ｙ，Ｚを算出する分光式測色計の方が精密性の点で好適である。
【０００８】
本発明における白色の基準物とは、写真に撮影した状態で、Ｘ＝６５〜７３，Ｙ＝６６〜７４，Ｚ＝８６〜９２程度のものを意味する。また、本発明における白色の基準物をＬ＊，ａ＊，ｂ＊表色系で表すと、明度Ｌ＊＝８５〜８８，ａ＊＝０．０６〜０．６，ｂ＊＝−４．０〜−４．９９程度のものである。
【０００９】
（式１）で得られる基準物の黄色度ＹＩＳと、鏡に映し出された基準物の黄色度ＹＩＭとの差（黄変度ΔＹＩ）は、ＹＩＭ−ＹＩＳ＜０．５であるが、より好適にはＹＩＭ−ＹＩＳ＜０であり、更に好ましくは−２＜ＹＩＭ−ＹＩＳ＜−０．５１である。ここで、ΔＹＩ＜０の場合には、黄色が抑制されることになるが、−２＜ΔＹＩ＜０であれば特に違和感はなく、むしろ映し出した物体を鮮明に表す効果がある。
【００１０】
本発明の反射膜は特に限定されず、銀の使用を排除する趣旨ではないが、アルミニウムを用いた場合には、対象物を白く映す効果が高い上に、製造コスト上も有利である。但し、アルミニウムを使用すると反射率が銀より劣るので、純度９９．９９％以上であるのが好ましく、より好ましくは、純度９９．９９９％のものを使用すべきである。純度９９．９９％のアルミニウムと純度９９．９９９％のアルミニウムとでは、反射率が１％程度向上する（図２参照）。
【００１１】
本発明のガラス基材は、好ましくは、Ｆｅ２Ｏ３の含有量が０．０８重量％以下とすべきである。Ｆｅ２Ｏ３の含有量が０．０８重量％より多いと青色が吸収される関係から黄色味がでることになる。また、本発明のガラス基材は、ＳｉＯ２，Ｎａ２Ｏ，ＣａＯ，ＭｇＯ，Ａｌ２Ｏ３，ＳＯ３，ＴｉＯ２，Ｆｅ２Ｏ３，Ｋ２Ｏ，Ｐ２Ｏ５を有意に含有するのが好ましく、特に、Ｐ２Ｏ５の含有量が０．００８〜０．０３重量％であるのが好適である。
【発明の効果】
【００１２】
以上説明した本発明によれば、黄色味を抑えた鏡像を得ることができ、お化粧の成果などを正しく確認することができる。
【発明を実施するための最良の形態】
【００１３】
以下、本発明を実施例に基づいて本発明を具体的に説明するが、本発明を限定する趣旨ではない。
【００１４】
［ガラス基材］
ガラス基材としては、図３（ａ）に示す成分からなる実施例を使用した。また、図３（ｂ）は比較例として使用したガラス基材の成分を示している。測色試験の試料としては、図３（ａ）のガラス基材の裏面に純度９９．９９９％のアルミニウム膜を蒸着させた実施例と、図３（ｂ）のガラス基材の裏面に銀膜を蒸着させた比較例とを使用した。
【００１５】
より詳細には、図４に示すような試験体ＥＱＵを比較試験のために製造した。図示の試験体ＥＱＵは、白色プラスチックからなる鏡保持体１Ａに、比較例の裏面鏡２と、実施例の裏面鏡３とを貼着して構成されている。なお、２つの鏡保持体１Ａ，１Ｂは、互いにヒンジ結合されて、鏡保持体１Ａが図示の状態に安定して立設されるようになっている。なお、図４において鏡保持体１Ｂの鏡像が１Ｂ’と１Ｂ’’で示されている。
【００１６】
［測色試験］
試験体ＥＱＵをカラー写真に撮り、このカラー写真の各部を、多光源分光測色計（スガ試験機株式会社）によって測色した。測色箇所としては、鏡保持体１Ｂの部分、鏡像１Ｂ’の部分、及び鏡像１Ｂ’’の部分である。測色は何回か繰り返し、その平均値を図５に示している。
【００１７】
図５において、Ｘ，Ｙ，Ｚは、Ｘ，Ｙ，Ｚは標準光における試料の三刺激値（ＸＹＺ表色系）を意味しており、Ｌ＊，ａ＊，ｂ＊の各値は、Ｌ＊，ａ＊，ｂ＊表色系における明度や色度を意味している。また、各鏡像（１Ｂ’，１Ｂ’’）におけるΔＬ＊，Δａ＊，Δｂ＊は、鏡保持体１Ｂの部分の値（Ｌ＊，ａ＊，ｂ＊）との偏差である。そして、ΔＥ＊＝ＳＱＲ（ΔＬ＊×ΔＬ＊＋Δａ＊×Δａ＊＋Δｂ＊×Δｂ＊）である。なお、ＳＱＲは平方根を意味する。
【００１８】
一方、黄色度ＹＩは、ＹＩ＝１００（１．２８Ｘ−１．０６Ｚ）／Ｙ・・・・（式１）に基づく値であり、黄変度ΔＹＩは、各鏡像（１Ｂ’，１Ｂ’’）における黄色度と、鏡保持体１Ｂの部分の黄色度との偏差である。
【００１９】
図５から明らかなように、実施例の方が比較例に比べて有意に黄色度が低く、鏡像が白っぽく映ることが確認される。
【００２０】
なお、実施例として、図３（ａ）の成分比率のもののみを記載しているが、ＳｉＯ２が７０〜７５重量％、Ｎａ２Ｏが８〜１２重量％、ＣａＯが７〜１２重量％、ＭｇＯが２〜５重量％、Ａｌ２Ｏ３が１．４〜２．３重量％、ＳＯ３が０．１０〜０．１６重量％、ＴｉＯ２が０．０５〜０．０７重量％、Ｆｅ２Ｏ３が０．０３〜０．０９重量％、Ｋ２Ｏが０．０３〜０．０８重量％，Ｐ２Ｏ５が０・００８〜０．０３重量％程度のガラス基材でも、純度９９．９９９％のアルミニウム反射膜との組み合わせることで、同様の効果が得られる。特に好ましいのは、Ｆｅ２Ｏ３の含有量が０．０８重量％以下のガラス基材である。
【図面の簡単な説明】
【００２１】
【図１】ＸＹＺ表色系（ＣＩＥ１９３１表色系）を説明する図面である。
【図２】アルミニウムの純度による反射率の差を示す図面である。
【図３】実施例と比較例のガラス基材の成分を示す図面である。
【図４】試験体を示す斜視図である。
【図５】試験結果を示す図面である。
【図１】
2005043645.tif 000003
【図２】
2005043645.tif 000004
【図３】
2005043645.tif 000005
【図４】
2005043645.tif 000006
【図５】
2005043645.tif 000007